(57)【要約】体内器具、およびガイドワイヤ、カテーテル等の他の長尺状医療器具は、長尺状医療器具の少なくとも一部を被覆して親水性の表面を形成するアイオノマーポリマースリーブまたはジャケットを有するように形成することができる。アイオノマーポリマースリーブまたはジャケットは、親水性とすることができ、ハイドロゲル等の従来の親水性コーティングをこの後に施す必要がない。
2006516454.tif 000002
【特許請求の範囲】
【請求項１】
長尺状本体と、
前記長尺状本体の少なくとも一部を覆い、前記長尺状本体の親水性の表面を形成するアイオノマーポリマースリーブと
を備える体内器具。
【請求項２】
前記体内器具が、カテーテル、ガイドワイヤ、イントロデューサシース、または先端側保護具から選択される請求項１に記載の体内器具。
【請求項３】
前記アイオノマーポリマースリーブが、荷電した官能基で置換されたポリマー材料からなる請求項１に記載の体内器具。
【請求項４】
前記アイオノマーポリマースリーブが押出成形されたアイオノマーポリマーからなる請求項１に記載の体内器具。
【請求項５】
前記アイオノマーポリマースリーブがスルホン化ポリウレタンからなる請求項１に記載の体内器具。
【請求項６】
前記長尺状本体が、先端部、基端部、および中間部を有する長尺状シャフトを備え、前記アイオノマーポリマースリーブが、長尺状シャフトの先端部、基端部、中間部のうち少なくとも一つを同軸上において覆う、請求項１に記載の体内器具。
【請求項７】
前記長尺状本体が、先端部、基端部、および中間部を有する長尺状ガイドワイヤコアを備え、前記アイオノマーポリマースリーブが、長尺状ガイドワイヤコアの先端部、基端部、中間部のうち少なくとも一つを同軸上において覆う、請求項１に記載の体内器具。
【請求項８】
前記長尺状ガイドワイヤコアがステンレス鋼コアワイヤまたはＮｉＴｉコアワイヤからなる請求項７に記載の体内器具。
【請求項９】
前記アイオノマーポリマースリーブが、前記長尺状本体の先端部と同軸を有するように重なり合う先端側スリーブと、前記長尺状本体の中間部と同軸を有するように重なり合う中間スリーブと、前記長尺状本体の基端部と同軸を有するように重なり合う基端側スリーブのうち、一つ以上を備える請求項６または７に記載の体内器具。
【請求項１０】
前記アイオノマーポリマースリーブが、先端側スリーブ、中間スリーブ、および基端側スリーブの組み合わせを含み、先端側スリーブ、中間スリーブ、および基端側スリーブのそれぞれが、荷電した官能基を有するアイオノマーポリマーからなる、請求項９に記載の体内器具。
【請求項１１】
前記先端側スリーブが、第１の度合いで荷電した官能基で置換されたアイオノマーポリマーから押出成形され、前記中間側スリーブが、第２の度合いで荷電した官能基で置換されたアイオノマーポリマーから押出成形され、前記基端側スリーブが、第３の度合いで荷電した官能基で置換されたアイオノマーポリマーから押出成形された、請求項１０に記載の体内器具。
【請求項１２】
前記第１の度合いで荷電した官能基の置換と、前記第２の度合いで荷電した官能基の置換と、前記第３の度合いで荷電した官能基の置換とがほぼ同じである、請求項１１に記載の体内器具。
【請求項１３】
前記第１の度合いで荷電した官能基の置換が、前記第２の度合いで荷電した官能基の置換よりも大きく、前記第２の度合いで荷電した官能基の置換が、前記第３の度合いで荷電した官能基の置換よりも大きい、請求項１１に記載の体内器具。
【請求項１４】
前記アイオノマーポリマーが、負に荷電した官能基で置換されたポリウレタンからなる請求項１０に記載の体内器具。
【請求項１５】
前記アイオノマーポリマースリーブが、スルホン化ポリウレタンまたはカルボキシル化ポリウレタンからなる請求項１０に記載の体内器具。
【請求項１６】
前記アイオノマーポリマースリーブが、アルキルスルホネート基で置換されたポリウレタンからなる請求項１５に記載の体内器具。
【請求項１７】
前記アイオノマーポリマースリーブが、スルホン化ウレタンとウレタンのコポリマーからなる請求項１０に記載の体内器具。
【請求項１８】
押出成形された中間ポリマースリーブが、前記長尺状本体と前記アイオノマーポリマースリーブの間に配置される請求項６または請求項７に記載の体内器具。
【請求項１９】
親水性医療器具の製造方法であって、
先端部および基端部と、これらの間に配置される中間部とを有する長尺状シャフトを供給する工程と、
荷電した官能基を有するアイオノマーポリマーを含むアイオノマーポリマースリーブを供給する工程と、
前記アイオノマーポリマースリーブを、前記長尺状シャフトと同軸を有するように配置する工程と
前記アイオノマーポリマースリーブを前記長尺状シャフトに対して固定する工程と
を含む方法。
【請求項２０】
前記アイオノマーポリマースリーブが、前記長尺状シャフト上に直接に押出成形される請求項１９に記載の方法。
【請求項２１】
前記アイオノマーポリマースリーブが、前記長尺状シャフトと、前記アイオノマーポリマースリーブおよび長尺状シャフトの間に配置される中間ポリマースリーブとともに共押出成形される請求項１９に記載の方法。
【請求項２２】
前記アイオノマーポリマースリーブが最初に押出成形された後に、同アイオノマーポリマースリーブが前記長尺状シャフト上に配置される請求項１９に記載の方法。
【請求項２３】
前記アイオノマーポリマースリーブが前記長尺状シャフト上方に配置されてアセンブリを形成し、同アセンブリはその後に加熱されたダイに接触させられてアイオノマーポリマースリーブが長尺状シャフトに固定される、請求項２２に記載の方法。
【請求項２４】
前記アイオノマーポリマースリーブが、アルキルスルホネート基を有するポリウレタンからなる請求項１９に記載の方法。
【発明の詳細な説明】
【技術分野】
【０００１】
（技術分野）
本発明は医療器具に関し、より詳細には、体内医療器具に関する。
【背景技術】
【０００２】
（背景技術）
体内器具を含む種々の医療器具では、ハイドロゲルコーティング等の親水性コーティングを用いている。
【発明の開示】
【発明が解決しようとする課題】
【０００３】
しかしながら、ハイドロゲルコーティングには、特定の基材に対しては接着力が弱い、摩擦力が大きすぎる、耐久性に乏しい、コーティング方法の難しさといった不都合な点が見られる場合がある。さらには、ハイドロゲルコーティングを加えるためには、追加の工程を必要とする。したがって、概して医療器具、より詳細には体内器具に対して親水性を付与するには、改良の余地がある。
【課題を解決するための手段】
【０００４】
（概要）
本発明は、アイオノマーポリマーからなるスリーブまたはジャケットカバーを少なくとも一部に有するように形成することが可能な体内医療器具、およびガイドワイヤ、カテーテル等の他の長尺状医療器具に関する。アイオノマーポリマーからなるスリーブまたはジャケットは、医療器具の一部に親水性を有する表面を形成すべく、荷電した官能基を含むポリマーで形成されるジャケットである。好ましい実施例においては、ハイドロゲル等の親水性コーティングを別に施す必要がない。好ましいアイオノマーポリマーは、スルホン化ポリウレタンアイオノマーである。このポリマーは、負に荷電したスルホン基を含んでおり、親水性の表面を提供する。
【０００５】
したがって、本発明の一実施例は、長尺状本体と、同長尺状本体の少なくとも一部と並んでこれを覆うように配置されるアイオノマーポリマーからなるスリーブとを備える体内器具に見ることができる。アイオノマーポリマーからなるスリーブは、好ましくは、押出成形により形成される。しかしながら、他の従来の方法も使用することができる。
【０００６】
本発明の別の実施例は、先端部と、中間部と、基端部とを有する長尺状シャフトを備えた長尺状医療器具に見ることができる。アイオノマーポリマーからなるジャケットは、好ましくは、親水性の表面を付与すべく、長尺状シャフトの先端部、基端部、または中間部のうち少なくとも一つの上方に同軸を有するように並んで配置される。
【０００７】
本発明の別の実施例は、先端部、中間部、基端部を有する長尺状コアワイヤと、同長尺状コアワイヤの先端部、基端部、中間部のうち少なくとも一つを被覆する押出成形された親水性ポリマージャケットとを備えたガイドワイヤに見ることができる。アイオノマーからなるポリマージャケットは、好ましくは押出成形され、ハイドロゲルコーティングを別途必要としないようにすることができる。
【０００８】
本発明の別の実施例は、先端部と、中間部と、基端部とを有する長尺状シャフトを備えた親水性医療器具の形成方法に見ることができる。アイオノマーからなるポリマージャケットは、長尺状シャフトと同軸上に配置され、同長尺状シャフトに対して固定される。アイオノマーポリマージャケットは、荷電した官能基を有するアイオノマーポリマーからなる。好ましい実施例においては、アイオノマージャケットは、シャフトの少なくとも一部上に押出成形され、親水性を有する表面を提供する。
【発明を実施するための最良の形態】
【０００９】
（詳細な説明）
本発明は、アイオノマーポリマースリーブを備えた体内器具に関する。体内器具には、体内に一時的または永久的に配置することのできる任意の器具を含むことができる。アイオノマーポリマースリーブは、好ましくは、水分子を引き付け、または水分子と結合し、ヒトの体内で見られるような水性の環境をより容易に通過することができる。
【００１０】
以下に定義する用語については、請求項または本明細書のいずれかの個所に異なる定義がある場合を除き、以下の定義が適用されるものとする。
本願に記載されるすべての数字は、明示的に記載されているか否かにかかわらず、「約」という語を含んでいるものとされる。「約」という語は、通常、記載された数値と同等であると当業者が判断するであろう数値の範囲（すなわち、同一の機能または結果を生ずる数値の範囲）を指す。多くの場合において、「約」という語は、最も近い有効数字の周囲の数字を含む。
【００１１】
重量％とは、物質の濃度を意味しており、物質の重量を組成物の重量で割ったものに１００をかけて算出される。
指標となる数値による範囲指定を行う場合、当該範囲のすべての数値を含むものとする。（例えば、１〜５の場合、１，１．５，２，２．７５，３，３．８０，４，５を含む。）
【００１２】
親水性ポリマーとは、ポリマーが水性の環境に置かれたときに、水分子を引き付ける、または水分子と結合するポリマーである。親水性ポリマーと結合することのできる水分子を提供できる水性の環境の例としては、血液や他の体内流体が含まれる。親水性ポリマーをこのような環境下に置くと、水分子は、水分子とポリマーの置換基または官能基との間の水素結合等の構造を介してポリマーと結合することができる。
【００１３】
親水性であると認められるポリマーの一部類には、アイオノマーポリマーが含まれる。アイオノマーポリマーとは、鎖間のイオン結合を含む一方で、鎖内の要素間の共有結合を含むと考えられるポリマーである。アイオノマーポリマーは、ポリマー鎖に付加される荷電した官能基を有するポリマーである。荷電した官能基は正または負に荷電した状態とすることができ、正に荷電した状態においては、ポリマーはカチオノマーと呼ぶことができ、負に荷電した状態においては、ポリマーはアニオノマーと呼ぶことができる。
【００１４】
アイオノマーポリマーは、負に荷電した様々な官能基を用いて形成することができる。負に荷電した官能基は、事前に形成されたポリマーに加えてもよく、あるいは、アイオノマーポリマーの形成に用いられる一種以上のモノマーの一部であってもよい。
【００１５】
負に荷電した官能基の好適な例としては、スルホン酸塩およびカルボン酸塩が含まれる。アイオノマーポリマーは、具体的には、スルホン酸基を含むことができる。これらの官能基は、負に荷電した状態にあり、水性の環境等の水を得られる環境に置かれると、十分な量の水と容易に水素結合することができる。
【００１６】
図面に概要が示されるように、体内器具１０は、カテーテル（バルーンカテーテル、ステントカテーテル、ガイドカテーテル、泌尿器用カテーテル、胆管用カテーテルを含む）、イントロデューサシース、ガイドワイヤ等の長尺状医療器具を含むことができる。体内器具１０は、内視鏡等の胆管用の器具および先端側の保護具等の様々な血管内器具を備えることもできる。他の器具としては、針、創ドレーン、シャントが含まれる。体内器具１０は、長尺状本体またはシャフトを備え、同シャフト上に親水性ポリマースリーブ等のポリマースリーブを設けることができるものと考えることができる。
【００１７】
本明細書に記載したような体内器具１０は、その最終用途に応じ、様々な異なる基材から形成することができる。使用可能な基材には、金属材料および非金属材料の両方を含む。使用可能な金属材料の例としては、ステンレス鋼、タンタル、金、チタン、およびニッケル−チタン合金が含まれる。
【００１８】
また、使用可能な非金属材料の例としては、ポリ（Ｌ−乳酸）（ＰＬＬＡ）、ポリ（Ｄ，Ｌ−乳酸）（ＰＬＡ）、ポリグリコリド（ＰＧＡ）、ポリ（Ｌ−乳酸−コ−Ｄ，Ｌ−乳酸）（ＰＬＬＡ／ＰＬＡ）、ポリ（Ｌ−乳酸−コ−グリコリド）（ＰＬＬＡ／ＰＧＡ）、ポリ（Ｄ，Ｌ−乳酸−コ−グリコリド）（ＰＬＡ／ＰＧＡ）、ポリ（グリコリド−コ−トリメチレンカーボネート）（ＰＧＡ／ＰＴＭＣ）、ポリエチレンオキシド（ＰＥＯ）、ポリジオキサノン（ＰＤＳ）、ポリカプロラクトン（ＰＣＬ）、ポリヒドロキシルブチレート（ＰＨＢＴ）、ポリ（ホスファゼン）、ポリ（Ｄ，Ｌ−乳酸−コ−カプロラクトン）（ＰＬＡ／ＰＣＬ）、ポリ（グリコリド−コ−カプロラクトン）（ＰＧＡ／ＰＣＬ）、ポリ無水物（ＰＡＮ）、ポリ（オルトエステル）、ポリ（リン酸エステル）、ポリ（アミノ酸）、ポリ（ヒドロキシブチレート）、ポリアクリレート、ポリアクリルアミド、ポリ（ヒドロキシエチルメタクリレート）、ポリウレタン、ポリシロキサン、およびこれらのコポリマーが含まれるが、非金属材料の例はこれらに限定されるものではない。
【００１９】
図１乃至図４は、上述したように様々な長尺状医療器具とすることができる体内器具の一部を示したものである。典型的な長尺状医療器具には、ガイドワイヤおよびカテーテルが含まれるため、体内器具１０は、円筒形状を有するものとして図示されている。図１は、体内器具１０の先端部を示したものである。アイオノマーポリマースリーブは、体内器具１０の先端と同軸上に並ぶように配置された状態で図示されている。
【００２０】
図１乃至図４に示されるように、体内器具１０は、中実型長尺状シャフト１８を有する。しかしながら体内器具１０がガイドカテーテルやバルーンカテーテル等のカテーテル、またはイントロデューサシース（特に図示されていはいない）である場合には、長尺状シャフト１８は、中空体であってもよく、長尺状シャフト１８内を延びる１本以上のルーメンを備えていてもよい。長尺状シャフト１８の形状は、長尺状シャフト内を延びる任意のルーメンのタイプまたは構成に応じ、円筒状であってもよく、そうでなくてもよい。特定のガイドワイヤも、中空体とすることができる。
【００２１】
図２および図３は、アイオノマーポリマースリーブ２２，２４を示す。アイオノマーポリマースリーブ２２，２４は、それぞれ長尺状シャフト１８の中間部１６および基端部１４と同軸を有するように配置される。アイオノマーポリマースリーブは、長尺状シャフト１８の任意の部分と同軸を有するように配置することができる。アイオノマーポリマースリーブは、また、長尺状シャフト１８全体と同軸を有するように配置することもできる。これは、図１の先端側ポリマースリーブ２０、図２の中間ポリマースリーブ２２、図３の基端側ポリマースリーブ２４とを組み合わせることにより説明される。
【００２２】
具体的には、アイオノマーポリマースリーブは、長尺状シャフト１８の先端部１２と同軸を有するように構成される先端側スリーブ２０と、長尺状シャフト１８の中間部１６と同軸を有するように構成される中間スリーブ２２と、長尺状シャフト１８の基端部１４と同軸を有するように構成される基端側スリーブ２４のうち、一つ以上を形成することができる。
【００２３】
例えば図４に示されるように、長尺状シャフト１８は、長尺状シャフト１８および中間ポリマースリーブ２６と同軸を有するように配置されるアイオノマーポリマースリーブ２０を備えることができる。中間ポリマースリーブ２６は親水性とすることができ、あるいは、中間ポリマースリーブ２６は、スルホン化されていないポリウレタン等、非親水性ポリマースリーブとすることができる。好ましい実施例においては、長尺状医療器具１０は、先端部１２および基端部１４と、これらの間に配置される中間部１６とを有する長尺状シャフト１８を有する。押出成形された親水性ポリマージャケットは、長尺状シャフト１８と同軸を有するように配置される。アイオノマーポリマージャケットは、好ましくは、押出成形され、長尺状シャフト１８に対して固定される。ポリマースリーブは、体内器具１０上または体内器具１０の長尺状シャフト１８上に直接に共押出成形されていてもよい。ポリマースリーブは、後に体内器具１０上に配置されるチューブとして押出成形されていてもよい。ポリマースリーブは、体内器具１０の長尺状シャフト１８および中間ポリマージャケット２６とともに共押出成形することができる。なお、中間ポリマージャケットは、親水性、非親水性のいずれであってもよい。中間ポリマージャケット２６は、従来のポリウレタンスリーブのように、非イオン性ポリマーからなるスリーブであってもよい。
【００２４】
ポリマースリーブは、その内径が体内器具１０の外径よりも大きくなるように押出成形することができる。この場合、体内器具１０は、ポリマースリーブ内に配置することができ、ポリマースリーブは、加熱することにより、または適切な寸法のダイ内に配置することにより、径を小さくすることができる。
【００２５】
ポリマースリーブは、体内器具１０の外径と同じか、またはそれよりも小さな内径を有するように押出成形することもできる。この場合、ポリマースリーブは、体内器具１０の挿入前に、加圧するか、またはその他の方法により膨張させてもよい。この後、ポリマースリーブを最初の内径に戻るように収縮させることにより、ポリマースリーブを体内器具１０上の所定の位置に固定することができる。
【００２６】
図面に示されるように、ポリマースリーブは、複数の部分２０，２２，２４となるように押出成形することができる。例えば、部分２０が体内器具１０の先端部１２上に配置され、第２の部分２２または２４が体内器具１０の基端部１４または中間部１６上に配置されるように構成することができる。
【００２７】
例えば、ポリマースリーブは、長尺状シャフト１８の先端部１２と同軸を有するように構成される先端側スリーブ２０と、長尺状シャフト１８の中間部１６と同軸を有するように構成される中間スリーブ２２と、長尺状シャフト１８の基端部１４と同軸を有するように構成される基端側スリーブ２４のうち、一つ以上を形成することができる。
【００２８】
各部分２０，２２，２４は、例えば、同一レベルの官能基置換を有するポリウレタンから形成されていてもよい。各部分２０，２２，２４が化学的に同一の組成であったとしても、ポリマースリーブを体内器具１０の部分２０，２２，２４に設けることの工程上の利点もある。
【００２９】
あるいは、ポリマースリーブの各部分２０，２２，２４は、異なるレベルの官能基置換を有するポリウレタンから形成されていてもよい。例えば、体内器具１０の基端部１４および／または中間部１６が先端部よりも親水性の低いポリマースリーブ部分２２，２４を有する一方で、体内器具１０の先端部１２を親水性の高いポリマースリーブで包み込むことが望ましい場合もある。
【００３０】
具体的には、第１の度合いで荷電された官能基置換を有するアイオノマーポリマーを用いて押出成形された先端側ジャケット２０と、第２の度合いで荷電された官能基置換を有するアイオノマーポリマーを用いて押出成形された中間ジャケット２２と、第３の度合いで荷電された官能基置換を有するアイオノマーポリマーを用いて押出成形された基端側ジャケット２４とを有することが好都合な場合がある。第１の度合いで荷電された官能基置換は、第２の度合いで荷電された官能基置換よりも荷電の度合いが大きくてもよく、また、第２の度合いで荷電された官能基置換は、第３の度合いで荷電された官能基置換よりも荷電の度合いが大きくてもよい。
【００３１】
親水性のスリーブが体内器具１０の長尺状シャフト１８上に配置されて、同シャフト上に固定された後に、様々な後加工工程を体内器具１０に対して行うことが好都合な場合がある。例えば、長尺状シャフト１８と親水性ポリマースリーブの一部または全部が、所望されるよりも大きな全体の径を有している場合、体内器具１０は、上述したように、体内器具１０の全体の径を調節することのできる加熱されたダイに送り込むことができる。
【００３２】
いくつかの用途においては、体内器具１０の先端部１２が特定の摩擦係数を有し、中間部１６または基端部１４がそれよりも高い摩擦係数を有することが有用な場合がある。これは、器具１０の中間部１６または基端部１４が使用時に医師または他の専門家により手で取扱われる場合に、より摩擦係数が高いことにより器具１０を把持しやすくなるためである。異なる摩擦係数を持たせるために、体内器具１０の一部を研削または研磨することができる。
【００３３】
特定の用途においては、体内器具１０の異なる部分が異なる形状を有することが好都合な場合がある。例えば、体内器具１０の一部が円形断面を有し、その他の部分が非円形断面を有していてもよい。異なる断面形状を持たせるには、研削等により材料を除去したり、または加熱もしくは加圧することにより行うことができる。
【００３４】
ガイドワイヤは、本発明の典型的な用途として示されており、一例として説明されているが、本発明の範囲を限定する例として取扱われるべきものではない。図５は、ガイドワイヤ先端部３０を示している。ガイドワイヤ先端部３０は、その断面が中実であってもよく、中空であってもよい。また、ガイドワイヤ先端部３０は、ガイドワイヤに所望される特性に応じて、使用に好適な任意の材料で形成することができる。好適な材料の例としては、金属、合金、ポリマーが含まれる。ガイドワイヤ先端部３０は、直線記憶処理された(straightened)超弾性合金又は線形弾性合金(linear elestic alloy)（例えばニッケル−チタン）ワイヤ等の比較的可撓性の高い材料で形成されていてもよく、あるいは、高性能ポリマー等のポリマー材料で形成されていてもよい。あるいは、金属や、ステンレス鋼、ニッケル−クロム合金、ニッケル−クロム−鉄合金、コバルト合金等の合金や、その他の好適な材料を使用してもよい。
【００３５】
ガイドワイヤ先端部３０は、コアワイヤ３２を備える。図示されるように、コアワイヤ３２は、その先端４０に向かって断面積が小さくなるような形状を有するように、二つのテーパ領域と、径が一定である二つの領域とを備える。実施例によっては、これらのテーパ領域および径が一定の領域は、剛性が変化するように、また、所望の可撓性を得られるように構成されていてもよい。
【００３６】
ワイヤまたはリボン４２は、コアワイヤ３２の先端４０近傍において連結される。ワイヤまたはリボン４２は、加工された、または賦形されたワイヤ構造とすることができる。図示されるように、リボン４２は、コアワイヤ３２と連結点４１において重なり合い、コアワイヤ３２に対して連結されるほぼ直線状のワイヤである。
【００３７】
リボン４２は、強度や可撓性等の所望の特性を付与すべく、任意の好適な材料で、適切な寸法を有するように形成することができる。好適な材料の例としては、金属、合金、ポリマー等が含まれる。リボン４２は、金属や、ステンレス鋼、ニッケル−クロム合金、ニッケル−クロム−鉄合金、コバルト合金、直線記憶処理された超弾性合金又は線形弾性合金（例えばニッケル−チタン）ワイヤ等のニッケル−チタン合金といった合金で形成することができる。リボンまたはワイヤ４２は、賦形構造または安全構造として機能していてもよい。
【００３８】
図６は、コイル状安全および／または賦形構造５４を備えたガイドワイヤ先端部４４を示している。コイル状安全および／または賦形構造５４は、コアワイヤ４６の一部の周囲に配置される。図示されるように、コイル状構造５４は、コアワイヤ４６の最も先端側のテーパ部の一部と重なり合うかこれを包囲するコイル状をなすリボンである。
【００３９】
ガイドワイヤ先端部３０，４４も、コアワイヤ３２，４６の少なくとも一部をそれぞれ被覆するポリマースリーブ３７を備えていてもよい。まず、図５において、ポリマースリーブ３７は、基端側ポリマースリーブ３６と先端側ポリマースリーブ３８とを有するものとして図示されている。体内器具１０について説明されたように、第１ポリマースリーブ３６および第２ポリマースリーブ３８は各々、荷電した官能基を有するアイオノマーポリマーで形成することができる。
【００４０】
スルホン化ポリウレタンは、基端側ポリマースリーブ３６および／または先端側ポリマースリーブ３８の形成に使用することができる材料の一例である。各スリーブ３６，３８は、同一のスルホン化レベルを有するポリウレタンを含むことができる。あるいは、基端側ポリマースリーブ３６は、例えば、先端側ポリマースリーブ３８と比較して、スルホン化によるより高いレベルまたはより低いレベルの置換を有することができる。
【００４１】
図示されるように、基端側ポリマースリーブ３６および先端側ポリマースリーブ３８は、一定かつ同一の外径を有する。別の実施例においては、基端側ポリマースリーブ３６および先端側ポリマースリーブ３８の一部または全部に対して、ガイドワイヤに異なる外側形状を付与するために、研削等の後賦形加工工程を行うことができる。図５においては、基端側ポリマースリーブ３６は、コアワイヤ３２の地点３４における外径と等しい外径を有する。
【００４２】
しかしながら、図６は、図５の地点３４のような幅が狭くなる地点が設けられていないコアワイヤ４６を示す。この実施例においては、ポリマースリーブ４９は、基端側ポリマースリーブ４８と、中間ポリマースリーブ５０と、先端側ポリマースリーブ５２とを備える。各スリーブ４８，５０，５２は、スルホン化レベルが同一であるポリウレタンを含むことができる。あるいは、各ポリマースリーブは、例えば、他のポリマースリーブと比較して、スルホン化による、より高いレベルまたはより低いレベルの置換を有することができる。
【００４３】
図示されるように、基端側ポリマースリーブ４８、中間ポリマースリーブ５０、および先端側ポリマースリーブ５２は、一定かつ同一の外径を有する。別の実施例においては、ポリマースリーブ４９の一部または全部に対して、ガイドワイヤに異なる外側形状を付与するために、研削等の後賦形加工工程を行うことができる。
【００４４】
ポリマースリーブ３７，４９は、使用される特定の材料に応じて任意の好適な技術を用いることにより、ガイドワイヤ先端部３２，４６の周囲に配置して、これらに対して連結することができる。実施例によっては、ポリマースリーブ３７，４９は、ガイドワイヤ先端部３０，４４の周囲で再賦形されるまでポリマー材料からなるスリーブをある温度にまで加熱することにより、連結することができる。ポリマースリーブ３７，４９は、熱収縮技術を用いて連結することができる。ポリマースリーブ３７，４９は、所望の径や平滑な外面を得るために、例えばセンタレス研削や他の方法を用いて仕上げ加工を行ってもよい。
【００４５】
いくつかの実施例においては、ポリマースリーブ３７，４９またはこれらの一部は、放射線不透過性材料を含むか、放射線不透過性材料でドープすることにより、例えば透視技術等の特定の画像化技術を用いたときに、スリーブ３７，４９またはこれらの一部の視認性がより高められるようにしてもよい。従来技術において公知の任意の好適な放射線不透過性材料を使用することができる。例としては、貴金属、タングステン、次炭酸バリウム(barium subcarbonate) 粉末等や、これらの混合物を含む。
【００４６】
カテーテルは、本発明の典型的な別の用途であり、一例として示すが、本発明の範囲を限定するものではない。図７は、基端６０および先端５８を有するカテーテル５６の部分側面図である。マニホールド６２は、基端６０に配置され、カテーテルシャフト６４に対して連結され、張力緩和部材６６を備える。マニホールド６２は、通常、流体密封連結が可能なポート７０を備える。ルール型ロック(luer-lock) による嵌合は、マニホールドポート７０に対して連結される流体密封嵌合の例である。
【００４７】
カテーテル５６の先端５８は、カテーテル５６に意図される用途に応じて構成することができる。例えば、カテーテル５６についてガイドカテーテルとしての用途が意図されている場合、先端５８は、軟質の材料で形成される軟質のチップ（図示しない）を備える。軟質の材料を用いることにより、カテーテル５６が進行させられ、また、最終的にはその血管系内の最終目的部位に係合したときに、周囲の組織に与えうる傷が最小限となる。あるいは、カテーテル５６がバルーンカテーテルである場合には、先端５８は、適切な構造を備えていることが好ましい。
【００４８】
図８は、好ましいカテーテルシャフト６４の少なくとも一部を形成する特定の構造的特徴を示すカテーテル５６の部分縦断面図である。カテーテルシャフト６４は、支持部材層７６により包囲される内側ポリマー層部材７２を備える。これに続き、外側管状部材７４が支持部材層７６を包囲する。
【００４９】
内側ポリマー層部材７２は、適切な方法を用いてポリマーで形成される。例えば、内側ポリマー層部材７２は、ポリマー（例えばポリテトラフルオロエチレン）を含むことができる。このポリマーをマンドレル上にコーティングし、適切に硬化させることにより、潤滑性を有するルーメン壁が得られる。
【００５０】
図８は、内側ポリマー層部材７２上方に設けられた支持部材層７６を示す。一般的に知られている適切な支持材料を用いることができる。実施例によっては、支持部材層７６は、カテーテルシャフト６４の長さの少なくとも一部にわたって延びる単一の網状フィラメントまたは２個以上の織り交ぜられた網状フィラメントを備えることができる。
【００５１】
支持部材層７６は、予め製造しておき、その後内側ポリマー層部材７２上方に配置されてもよく、あるいは、内側ポリマー層部材７２上に直接形成されてもよい。支持部材層７６が内側ポリマー層部材７２上方に形成される実施例においては、フィラメントは、フィラメントが僅かに内側ポリマー層部材７２に埋設されるように、一定の張力を以って内側ポリマー層部材７２の周囲を包囲することができる。支持部材層７６を部分的に内側ポリマー層部材７２内に埋設するためのさらなる方法としては、熱加工がある。この加工においては、新たに編まれたカテーテルに加熱されたダイ内を通過させることにより、内側ポリマー層部材７２のポリマー構造を大きく変化させることなく、フィラメントを部分的に内側ポリマー層部材７２に埋め込むことが可能になる。
【００５２】
続いて外側管状部材７４を、支持部材層７６上に配置するか、または同層上方に形成する。外側管状部材７４は、通常、支持部材層７６および内側ポリマー層部材７２の周囲に配置されるポリマー材料で形成される。外側管状部材を設けるには、任意の適切な方法を用いることができる。例えば、実施例によっては、カテーテルシャフト６４（支持部材層７６および内側ポリマー層部材７２を含む）は、押出機を通過させられる。押出機は、支持部材層７６の間隙にポリマーを流し込み、管状外側層７４を形成する。
【００５３】
外側管状部材７４は、好ましい実施例においては、置換された荷電状態の官能基を有するアイオノマーポリマーから形成される。スルホン化ポリウレタンは、荷電した官能基で置換されたポリマーの一例である。外側管状部材７４は、スルホン化による特定のレベルの置換を有するスルホン化ポリウレタンを用いて単一片として押出成形することができる。
【００５４】
図９は、カテーテルシャフト６４の特定の特徴を示す、カテーテル５６の別の設計を示す部分断面図である。図示されるように、外側管状部材７４は、内層７２の端部および支持部材層７６を越えて先端側へ延びる。より重要なことに、外側管状部材７４は、複数の部分７８，８０，８２，８４，８６から形成されるものとして図示されている。各部分７８，８０，８２，８４，８６は、スルホン化ポリウレタン等のアイオノマーポリマーから形成することができる。各部分７８，８０，８２，８４，８６は、スルホン化による同一レベルの置換を有するスルホン化ポリウレタンから形成することができる。各部分７８，８０，８２，８４，８６は、他の部分７８，８０，８２，８４，８６のいずれかと比較して、スルホン化による置換レベルがより高いまたは低いスルホン化ポリウレタンから形成することができる。意図される用途に応じて、いくつかの部分を従来技術において知られている非イオン性のポリマーで形成してもよい。
【００５５】
図９は、５個の異なる部分を有する外側管状部材７４を備えたカテーテルシャフト６４の一部を示している。カテーテル５６の意図された用途に応じて、外側管状部材７４は、６個以上の部分から形成されていてもよく、４個以下の部分から形成されていてもよい。外側管状部材７４は、単一の部分から形成されていてもよく、あるいは、２個、３個、または４個の部分から形成されていてもよい。
【００５６】
本発明において使用されるポリマーには、荷電した官能基を有し、アイオノマーポリマーを形成する任意の公知のポリマーを含むことができる。実施例によっては、正または負に荷電した官能基を有するポリウレタンを使用することができる。特定の実施例においては、ポリマーは、負に荷電した官能基で置換されたポリウレタンである。具体的には、アイオノマーポリマーは、スルホン化ポリウレタンまたはカルボキシル化ポリウレタンであってもよい。スルホン化ポリウレタンは、アルキルスルホネート基で置換したポリウレタン、より詳細には、プロピルスルホネート基で置換されたポリウレタンとすることができる。アイオノマーポリマーは、スルホン化ポリウレタンおよび非スルホン化ポリウレタンのコポリマーであってもよい。
【００５７】
ポリウレタンは、ポリマーに所望のアニオノマー特性を付与することのできる所望の官能基を含むモノマー、鎖延長剤、またはオリゴマーから生成することができる。いくつかの実施例においては、ジアミンジスルホン酸をスルホン化ポリウレタンを合成する際の鎖延長剤として使用することができる。具体的には、スルホン化ポリウレタンは、４，４' −ジアミノ−２，２' −ビフェニルジスルホン酸を鎖延長剤として用いて生成することができる。あるいは、ポリウレタンを生成した後に、グラフト反応を用いてスルホネート基等の所望の官能基を添加してもよい。
【００５８】
スルホン化ポリウレタンの生成方法の例を本明細書において説明するが、この例は、本発明の範囲を限定するものではない。ポリウレタンは、まずジイソシアネートを活性水素源と反応させてポリウレタンの基本構造を作り、これに続いて所望の官能基を置換することにより生成することができる。例えば、所望の官能基にはスルホン基が含まれる。スルホン基は、ポリウレタンを所望の置換基を有する分子と反応させることにより、ポリウレタンの基本構造に対して添加することができる。所望の置換基の例としては、ペンダントプロピルスルホン基が挙げられる。
【００５９】
この官能基を添加する方法の一つは、ポリウレタンの基本構造をプロパンスルホンと反応させる方法である。プロパンスルホンは、１，２−オキサチオレン−２，２−ジオンとしても知られており、［化１］の構造を有する。
【００６０】
【化１】
2006516454.tif 000003
本発明において使用するのに好適なポリウレタンは、ジイソシアネート、ジオール、およびエーテルを反応させることにより生成されるコポリマーも含む。具体的には、好適なポリウレタンは、メチレンビス−（ｐ−フェニルイソシアネート）（ＭＤＩ）、Ｎ−メチルジエタノールアミン（ＭＤＥＡ）、およびポリ（テトラ−メチレンオキシド）（ＰＴＭＯ）を反応させることにより生成することができる。あるいは、ＭＤＥＡに代えて、１，４−ブタンジオールを鎖延長剤として使用してもよい。
【００６１】
カルボキシル化ポリウレタンは、様々な方法で生成することができる。本願に記載される方法は、例示的なものであり、本発明の範囲を限定するものではない。ペンダントのカルボキシル基を有するポリウレタンは、脂肪族ジイソシアネート、ジオール成分、およびカルボン酸を反応させることにより生成することができる。具体的には、カルボキシル化ポリウレタンポリマーは、ジオール成分、脂肪族ジイソシアネート、水、および２，２−ジ−（ヒドロキシメチル）アルカン酸の反応生成物として生成することができる。あるいは、一定量のジグリコールアミン等のアミンを用いて、水の少なくとも一部と反応させ、反応生成物を生成してもよい。
【００６２】
ジオール成分は、分子量約４００〜２００００のポリオキシエチレンジオール、数平均分子量約２００〜２５００のポリオキシプロピレンジオール、分子量約１０００〜９０００のエチレンオキシドおよびプロピレンオキシドのブロックコポリマー、および数平均分子量約２００〜４０００のポリオキシテトラメチレンジオール等のポリオキシアルキレンジオールを含むことができる。
【００６３】
ポリウレタンは、エチレングリコール、プロピレングリコール、２−エチル−１，３−ヘキサンジオール、トリプロピレングリコール、トリエチレングリコール、２，４−ペンタンジオール、２−メチル−１，３−プロパンジオール、２−メチル−１，３−ペンタンジオール、シクロヘキサンジオール、シクロヘキサンジメタノール、ジプロピレングリコール、ジエチレングリコール、およびこれらの混合物等の低分子量アルキレングリコールを含むことができる。
【００６４】
反応混合物に少なくとも一部に水を含む反応において、アミンを使用することができる。アミンは、ジグリコールアミンとすることができるが、エチレンジアミン、プロピレンジアミン、モノエタノールアミン、ジグリコールアミン、およびプロピレンジアミン等の他のアミンも使用することができる。
【００６５】
使用されるジイソシアネートは、脂肪族ジイソシアネート、芳香族ジイソシアネート、およびこれらの混合物のいずれを含んでいてもよい。好適なイソシアネートの例は、メチレンビス（シクロヘキシル−４−イソシアネート）である。ジイソシアネートの他の例としては、トリメチルヘキサメチレンジイソシアネートおよびイソフォロンジイソシアネートが挙げられる。代表的な脂肪族ジイソシアネートの例としては、テトラメチレンジイソシアネート、ヘキサメチレンジイソシアネート、トリメチレンジイソシアネート、トリメチレンヘキサメチレンジイソシアネート、シクロヘキシル−１，２−ジイソシアネート、シクロヘキシレン−１，４−ジイソシアネート、ならびに２，４−トルエンジイソシアネートおよび２，６−トルエンジイソシアネート等の芳香族ジイソシアネートが含まれる。
【図面の簡単な説明】
【００６６】
【図１】長尺状シャフトを有する理想的な長尺状医療器具の斜視図。長尺状シャフトは、その先端部と同軸を有するように配置されるアイオノマーポリマージャケットを有する。
【図２】長尺状シャフトを有する理想的な長尺状医療器具の斜視図。長尺状シャフトは、その中間部と同軸を有するように配置されるアイオノマーポリマージャケットを有する。
【図３】長尺状シャフトを有する理想的な長尺状医療器具の斜視図。長尺状シャフトは、その基端部と同軸を有するように配置されるアイオノマーポリマージャケットを有する。
【図４】長尺状シャフトを有する理想的な長尺状医療器具の斜視図。長尺状シャフトは、その一部と同軸を有するように配置されるアイオノマーポリマージャケットと中間ポリマージャケットを有する。
【図５】ガイドワイヤの一部と同軸を有するように配置されたアイオノマーポリマージャケットを備えたガイドワイヤの一部を示す部分断面図。
【図６】ガイドワイヤの一部と同軸を有するように配置されたアイオノマーポリマージャケットを備えた別のガイドワイヤの一部を示す部分断面図。
【図７】カテーテルの平面図。
【図８】図７のカテーテルの一実施例を示す部分縦断面図。
【図９】図７のカテーテルの別の実施例を示す部分断面図。
【図１】
2006516454.tif 000004
【図２】
2006516454.tif 000005
【図３】
2006516454.tif 000006
【図４】
2006516454.tif 000007
【図５】
2006516454.tif 000008
【図６】
2006516454.tif 000009
【図７】
2006516454.tif 000010
【図８】
2006516454.tif 000011
【図９】
2006516454.tif 000012
【国際調査報告】
2006516454.tif 000013
2006516454.tif 000014
2006516454.tif 000015
2006516454.tif 000016